실시 예 2 - 3 및 2 - 15 에서 사용 한 정극 활물질 대신 에 LiFePO 4 를 사용 하 여 정극 을 제작 하 였 다 . LiFePO 4 분 말 90 질 량부 와 도전 제 로서 아세틸렌 블랙 5 질 량부 를 혼합 하 고 , 이 를 , 결착 제 의 폴리 불화 비닐리덴 ( PVDF ) 5 질 량부 를 미리 1 - 메틸 - 2 - 피 롤리 돈 에 용해 시켜 둔 용액 에 첨가 하 여 균일 하 게 분산 시킴 으로써 정극 합제 슬러리 를 조제 하 였 다 . 이 정극 합제 슬러리 를 알루미늄박 제 의 정극 집 전체 위 에 도포 한 후 , 건조 , 가압 / 압축성 형 을 거쳐 소정 의 크기 로 재단 하 여 띠 형상 의 정극 을 제작 한 것 이외 에 는 실시 예 2 - 3 과 마찬가지 로 라미 네이트 전지 를 제작 하 여 , 전지 평가 를 실시 하 였 다 ( 비수 계 전해액 은 비수 계 전해액 No . 2 - 3 ( 화합물 No . 1 를 0 . 2 중량 % 함유 ) , No . 2 - 15 ( 화합물 No . 12 를 0 . 2 중량 % 함유 ) 를 사용 . ) .